(57)【要約】  自己強化ポリオレフィン層と、ポリマー発泡材料層とを含む構造シートまたは保護パネルが提供される。自己強化ポリオレフィン層とポリマー発泡材料とは、共に接合され、積層構造を形成する。構造シートは（単独でまたは他の構造シートとの組み合わせで）、保護構造として構成されてもよい。保護パネル、屋根パネル、窓または扉シャッタ、踏み板およびフェンスパネルが提供される。
2022500285.tif 000002
【特許請求の範囲】
【請求項１】
構造シートであって、
自己強化ポリオレフィン層と、
ポリマー発泡材料層とを含み、
前記自己強化ポリオレフィン層と前記ポリマー発泡材料層とは、共に接合され、積層構造を形成する、構造シート。
【請求項２】
前記自己強化ポリオレフィン層は、自己強化ポリプロピレン（ｓｒＰＰ）または自己強化ポリエチレン（ＳＲＰＥＴ）のうちの１つを含む層である、請求項１に記載の構造シート。
【請求項３】
前記ポリマー発泡材料層は、１５０ｇ／Ｌ未満の密度を有するポリマー発泡材料を含む、請求項１または２に記載の構造シート。
【請求項４】
前記ポリマー発泡材料層は、発泡ポリプロピレン（ＥＰＰ）、エチレン酢酸ビニル（ＥＶＡ）、ＥＶＥ、発泡ポリエチレン（ＥＰＥ）、発泡ポリスチレン（ＥＰＳ）、微孔質ポリプロピレン（ＭＥＰＰ）、ポリエチレン発泡材料、またはPlastazote（登録商標）のうちの１つを含む層である、請求項１から３のいずれか１項に記載の構造シート。
【請求項５】
前記積層構造に接合された１つ以上の追加層をさらに含み、
前記１つ以上の追加層の各々は、第２の自己強化ポリオレフィン層、第２のポリマー発泡材料層、織物層、ビニル層、または難燃層のうちの少なくとも１つを含む、請求項１から４のいずれか１項に記載の構造シート。
【請求項６】
前記１つ以上の追加層のうちの少なくとも１つは、前記ポリマー発泡材料層が前記自己強化ポリオレフィン層と前記追加層との間に位置するように配置される、請求項５に記載の構造シート。
【請求項７】
前記１つ以上の追加層のうちの少なくとも１つは、前記自己強化ポリオレフィン層が前記ポリマー発泡材料層と前記追加層との間に位置するように配置される、請求項５に記載の構造シート。
【請求項８】
前記構造シートは、剛性または半剛性である、請求項１から７のいずれか１項に記載の構造シート。
【請求項９】
前記構造シートは、波形である、請求項８に記載の構造シート。
【請求項１０】
前記構造シートは、１つ以上のヒンジを含み、
前記構造シートは、前記ヒンジで折り畳むことができる、請求項１から８のいずれか１項に記載の構造シート。
【請求項１１】
前記構造シートは、屋根パネル、窓または扉シャッタ、保護パネル、一時的な住宅構造、フェンスパネル、または看板のうちの１つとして構成される、請求項１から１０のいずれか１項に記載の構造シート。
【請求項１２】
請求項１から１０のいずれか１項に記載の構造シートを含む屋根パネルまたはシャッタ。
【請求項１３】
請求項１から１０のいずれか１項に記載の構造シートを含む保護パネル。
【請求項１４】
請求項１から１０のいずれか１項に記載の構造シートを含む建物構造または一時的な住宅構造。
【請求項１５】
請求項１から１０のいずれか１項に記載の構造シートを含むフェンスパネルまたは保護看板。
【請求項１６】
構造シートを製造するための方法であって、
自己強化ポリオレフィンシートを形成するステップと、
ポリマー発泡材料シートを形成するステップと、
前記自己強化ポリオレフィンシートと前記ポリマー発泡材料シートとを共に接合することによって、積層構造を形成するステップとを含む、方法。
【請求項１７】
前記自己強化ポリオレフィンシートは、自己強化ポリプロピレン（ｓｒＰＰ）または自己強化ポリエチレン（ＳＲＰＥＴ）のうちの１つを含むシートである、請求項１６に記載の方法。
【請求項１８】
前記ポリマー発泡材料シートは、１５０ｇ／Ｌ未満の密度を有するポリマー発泡材料を含む、請求項１６または１７に記載の方法。
【請求項１９】
前記ポリマー発泡材料シートは、発泡ポリプロピレン（ＥＰＰ）、エチレン酢酸ビニル（ＥＶＡ）、ＥＶＥ、発泡ポリエチレン（ＥＰＥ）、発泡ポリスチレン（ＥＰＳ）、微孔質ポリプロピレン（ＭＥＰＰ）、ポリエチレン発泡材料、またはPlastazote（登録商標）のうちの１つを含むシートである、請求項１６から１８のいずれか１項に記載の方法。
【請求項２０】
１つ以上の追加層を形成するステップをさらに含み、前記１つ以上の追加層の各々は、第２の自己強化ポリオレフィンシート、第２のポリマー発泡材料シート、織物シート、ビニルシートのうちの少なくとも１つのシートを含み、
前記１つ以上の追加層を前記積層構造に接合するステップをさらに含む、請求項１６から１９のいずれか１項に記載の方法。
【請求項２１】
前記１つ以上の追加層を形成するステップは、前記１つ以上の追加層と前記自己強化ポリオレフィンシートとの間に前記ポリマー発泡材料シートを配置することをさらに含む、請求項２０に記載の方法。
【請求項２２】
前記１つ以上の追加層を形成するステップは、前記１つ以上の追加層と前記ポリマー発泡材料シートとの間に前記自己強化ポリオレフィンシートを配置することをさらに含む、請求項２０に記載の方法。
【請求項２３】
前記接合するステップは、前記自己強化ポリオレフィンシート、前記ポリマー発泡材料シートおよび任意の１つ以上の追加層に熱を適用するステップを含む、請求項１６から２２のいずれか１項に記載の方法。
【請求項２４】
前記熱は、１２０℃〜１４０℃の間である、請求項２３に記載の方法。
【請求項２５】
前記接合するステップは、前記自己強化ポリオレフィンシート、前記ポリマー発泡材料シートおよび任意の１つ以上の追加層に圧力を適用するステップをさらに含む、請求項１６から２４のいずれか１項に記載の方法。
【請求項２６】
前記圧力は、０．５〜１バールである、請求項２５に記載の方法。
【請求項２７】
前記圧力を適用するステップは、前記熱を適用するステップと同時に行われる、請求項２３または２４に従属する場合の請求項２５または２６に記載の方法。
【請求項２８】
前記接合するステップは、前記自己強化ポリオレフィンシート、前記ポリマー発泡材料シートおよび任意の１つ以上の追加層をプラズマ接合することをさらに含む、請求項１６から２７のいずれか１項に記載の方法。
【請求項２９】
前記接合するステップは、前記自己強化ポリオレフィンシート、前記ポリマー発泡材料シートおよび任意の１つ以上の追加層を接着する、縫合する、リベット留めるまたはステープル留めることをさらに含む、請求項１６から２８のいずれか１項に記載の方法。
【請求項３０】
前記接合するステップは、前記自己強化ポリオレフィンシート、前記ポリマー発泡材料シートおよび任意の１つ以上の追加層の局所領域に適用される、請求項１６から２９のいずれか１項に記載の方法。
【請求項３１】
前記接合するステップは、前記自己強化ポリオレフィンシート、前記ポリマー発泡材料シートおよび任意の１つ以上の追加層の周囲に適用される、請求項１６から３０のいずれか１項に記載の方法。
【請求項３２】
自己強化ポリオレフィン材料を含む窓または扉シャッタ。
【請求項３３】
自己強化ポリオレフィンを含む１つ以上のパネルから形成された窓または扉シャッタ。
【請求項３４】
前記１つ以上のパネルの各々は、
自己強化ポリオレフィン層と、
ポリマー発泡材料層とを含み、
前記自己強化ポリオレフィン層と前記ポリマー発泡材料層とは、共に接合され、積層構造を形成する、請求項３３に記載の窓または扉シャッタ。
【請求項３５】
前記１つ以上のパネルは、フレーム内に配置される、請求項３４に記載の窓または扉シャッタ。
【請求項３６】
前記フレームは、支柱から形成され、
各支柱は、自己強化ポリオレフィンを含む、請求項３５に記載の窓または扉シャッタ。
【請求項３７】
各支柱は、
自己強化ポリオレフィン層と、
ポリマー発泡材料層とをさらに含み、
前記自己強化ポリオレフィン層と前記ポリマー発泡材料層とは、共に接合され、積層構造を形成する、請求項３６に記載の窓または扉シャッタ。
【請求項３８】
前記フレームは、建物に接続するための留め具および／またはヒンジをさらに含む、請求項３５から３７のいずれか１項に記載の窓または扉シャッタ。
【請求項３９】
各パネルは、スラット付き窓または扉シャッタのスラットとして形成され、
各スラットは、フレーム内に固定される、請求項３４から３８のいずれか１項に記載の窓または扉シャッタ。
【請求項４０】
前記スラットは、光が前記スラットの間から前記シャッタを通過することを可能にするように、前記フレーム内に固定される、請求項３９に記載の窓または扉シャッタ。
【請求項４１】
前記スラットは、前記スラットが第１の位置に移動されるときに、光が前記スラットの間から前記シャッタを通過することを可能にし、前記スラットが第２の位置に移動されるときに、前記シャッタを通過する光を阻止するように、前記フレーム内に移動可能に配置される、請求項３９に記載の窓または扉シャッタ。
【発明の詳細な説明】
【技術分野】
【０００１】
発明の分野
本発明は、構造材料に関し、特に、窓シャッタおよび扉シャッタ、耐衝撃パネル、および窓保護物における使用に関する。これらの構造材料は、様々な種類の自己強化ポリオレフィンから作製されてもよい。
【背景技術】
【０００２】
発明の背景
剛性構造パネルは、建築材、一時的な構造強化材（例えば、暴風保護物）および頑丈な包装材を含む様々な用途に使用される。通常、このような材料は、金属（例えば、アルミニウム）および木材（例えば、合板）から形成される。しかしながら、これらの材料は、欠点を有する。例えば、特定の強度を達成するために、金属パネルは、重くなる。木材は、より軽量であるが、頑丈でない（飛来物に当たれる場合、破砕するまたは割れることがある）。
【０００３】
したがって、これらの問題を克服する材料が必要である。
【発明の概要】
【課題を解決するための手段】
【０００４】
発明の概要
したがって、暴風保護パネル、屋根タイル、および窓または扉シャッタを含む様々な構造に組み込むことができる構造パネルまたは保護シートが提供される。また、構造パネルは、フェンスパネルまたは看板（hoarding）として構成されてもよい。構造パネルは、自己強化ポリマー（またはポリオレフィン）材料からなる層またはシートを少なくとも含む。好ましい実施形態において、構造パネルは、少なくとも自己強化ポリマー（またはポリオレフィン）材料からなる層またはシートと、ポリマー発泡材料からなる層またはシートとの積層構造を含む。
【０００５】
第１の態様において、構造シートまたは保護パネルが提供される。構造シートまたは保護パネルは、自己強化ポリオレフィン層と、ポリマー発泡材料層とを含み、自己強化ポリオレフィン層とポリマー発泡材料とは、共に接合され、積層構造を形成する。
【０００６】
特に有利な例において、構造シートまたは保護パネルは、破片または飛来物から建物を保護するための屋根タイル、窓または扉シャッタとして構成されてもよい。例えば、極端な天候（颶風、台風）から、または（飛来物もしくは爆発の結果による）軍事損傷または戦闘損傷から建物および構造を保護するために、構造シートは、屋根タイル、屋根パネル、シャッタ、または他の保護パネルとして構成されてもよい。場合によって、自己強化ポリオレフィンからなる目板を構造シートの平坦面に取り付けることによって、補強および剛性を提供することができる。
【０００７】
自己強化ポリオレフィン（または自己強化ポリマー）層は、（一般式ＣｎＨ２ｎを有し、アルケンとも呼ばれる）単純なオレフィンからモノマーとして生成されたポリマーからなる層または平面シートを含み得る。自己強化ポリオレフィン（またはポリマー）は、強化繊維およびポリマー母材の両方が同一種類のポリマーから形成された特定の種類の熱可塑性複合材料である。繊維は、同一のポリマー母材の高度に配向した形態として製造される。自己強化ポリマー複合材料は、熱成形性、高い剛性、高い引張強度、および低密度で優れた耐衝撃性を含む多くの利点を有する。自己強化材料は、軽量特性に比べて特に耐衝撃性を有する。さらに、材料を溶融して再利用することができるため、材料をより長く使用するための要件を満たすことができる。
【０００８】
最も好ましくは、構造シートは、自己強化ポリオレフィン層を含み、自己強化ポリオレフィン層は、自己強化ポリプロピレン（ｓｒＰＰ）または自己強化ポリエチレン（ＳＲＰＥＴ）のうちの１つを含む。
【０００９】
ポリマー発泡材料層は、好ましくは１５０ｇ／Ｌ未満の密度、またはより好ましくは１００ｇ／Ｌ未満の密度を有するポリマー発泡材料を含む。ポリマー発泡材料は、ポリオレフィン発泡材料であってもよい。発泡材料は、独立気泡を有してもよく、連続気泡を有してもよい。ポリマー発泡材料の密度は、２０〜１８０ｇ／Ｌの範囲にあっでもよいが、より好ましくは３０〜９０ｇ／Ｌの範囲にある。この密度の発泡材料は、衝撃からのエネルギーを吸収して、隣接する物体を保護するための十分な弾性（または適応性）を有する。
【００１０】
好ましくは、ポリマー発泡材料層は、発泡ポリプロピレン（ＥＰＰ）、エチレン酢酸ビニル（ＥＶＡ）、ＥＶＥ、発泡ポリエチレン（ＥＰＥ）、発泡ポリスチレン（ＥＰＳ）、または微孔質ポリプロピレン（ＭＥＰＰ）、ポリエチレン発泡材料、またはPlastazote（登録商標）のうちの１つを含む層である。
【００１１】
好ましくは、構造シートは、積層構造に接合された１つ以上の追加層をさらに含み、１つ以上の追加層の各々は、第２の自己強化ポリオレフィン層、第２のポリマー発泡材料層、織物層、ビニル層、または難燃層のうちの少なくとも１つを含む。構造シートは、自己強化ポリオレフィン層およびポリマー発泡材料層に加えて、任意の数の追加積層を含んでもよい。例えば、構造シートは、弾性ポリマー発泡材料が自己強化ポリオレフィンからなる２つの層の間に挟まれるように、第２の自己強化ポリオレフィン層を含むことができる。これによって、エネルギー吸収性ポリマー発泡材料を保護するための頑丈な保護層を提供する。他の例において、（例えば、広告、安全警告、または他の言葉が印刷される）ビニル層は、構造シートの最外層として適用されてもよい。これによって、構造シートを使用する時に、情報を伝えることができる。
【００１２】
特定の例において、構造シートを窓または扉の暴風シャッタの一部として構成する場合に、ビニル層を最外層として使用することができる（したがって、自己強化ポリオレフィン層は、ビニル層とポリマー発泡材料層との間に位置する）。印刷されたビニル層を使用して、シャッタが破損したガラスまたは他の危険を隠蔽する可能性があるという警告を表示することができる。また、積層構造に難燃層を組み込むことができる。
【００１３】
必要に応じて、１つ以上の追加層のうちの少なくとも１つは、ポリマー発泡材料層が自己強化ポリオレフィン層と１つ以上の追加層との間に位置するように配置される。換言すれば、ポリマー発泡材料層は、自己強化ポリオレフィン層と１つ以上の追加層との間に挟まれる。
【００１４】
必要に応じて、１つ以上の追加層のうちの少なくとも１つは、自己強化ポリオレフィン層がポリマー発泡材料層と１つ以上の追加層との間に位置するように配置される。換言すれば、自己強化ポリオレフィン層は、ポリマー発泡材料層と１つ以上の追加層との間に挟まれる。２つ以上の追加層を使用する場合、２つ以上の追加層は、それぞれ積層構造の任意の位置に配置されてもよい。
【００１５】
好ましくは、構造シートは、剛性または半剛性である。換言すれば、構造シートは、硬質であり、形状を保持することができる。シートは、剛性の平坦パネルであってもよい。代替的に、シートは、（防水シートまたは布様構造のように）柔軟であり、剛性を欠けてもよい。
【００１６】
必要に応じて、構造シートは、波形である。換言すれば、積層シートまたはパネルは、一連の隆起および溝を有するように形成されてもよい。これによって、シートの強度および剛性を高めることができる。
【００１７】
必要に応じて、構造シートは、１つ以上のヒンジを含み、構造シートは、ヒンジで折り畳むことができる。換言すれば、構造シートは、特定のヒンジで折り畳み可能である。これによって、構造シートを折り畳むことによって構造シートをよりコンパクトに保管することができ、または構造シートをより複雑な構造に形成することができる。一例において、ヒンジ付き構造シートは、一時的な住宅（例えば、テント）の壁を形成することができる。したがって、１つ以上のヒンジを設けることによって、構造シートを一時的な構造または可動構造に使用することができる。
【００１８】
構造シートは、様々な目的のために構成されてもよい。特に、構造シートは（単独でまたは他の構造シートとの組み合わせで）、保護構造として構成されてもよい。例えば、構造シートは、保護パネル、一時的な住宅構造、屋根パネル、窓または扉シャッタ、フェンスパネル、看板のいずれかとして使用するように構成されてもよい。
【００１９】
有利な例において、保護パネルは、構造シートを含むことができる。
さらなる有利な例において、建物（またはテントなどの一時的な住宅）、屋根パネル（または屋根タイル）、窓または扉シャッタは、構造シートを含むことができる。
【００２０】
さらに別の有利な例において、フェンスパネルまたは保護看板は、構造シートを含むことができる。
【００２１】
構造シート内の各層の厚さは、構造パネルの用途または目的によって異なってもよい。例えば、屋根タイルとして形成された構造パネルは、０．５〜１０ｍｍの厚さを有する自己強化ポリオレフィン層および／または１〜２０ｍｍの厚さを有するポリマー発泡材料層を含むことができる。
【００２２】
フェンスパネルまたは衝撃パネルとして構成された構造パネルは、５〜５０ｍｍの厚さを有する自己強化ポリオレフィン層および／または１０〜５０ｍｍの厚さを有するポリマー発泡材料層を含むことができる。フェンスパネルまたは衝撃パネルにおいて、多くの自己強化ポリオレフィン材料層およびポリマー発泡材料層を交互に積層し、接合することによって、単一のパネルを形成することができる。これは、衝撃吸収性を改善することができる。
【００２３】
踏み板または（例えば、壁および扉用の）保護パネルとして構成された構造パネルは、０．８〜１０ｍｍの厚さを有する自己強化ポリオレフィン層および／または３〜１５ｍｍの厚さを有するポリマー発泡材料層を含むことができる。
【００２４】
窓または扉シャッタのスラットとして構成された構造パネルは、３〜１５ｍｍの厚さを有する自己強化ポリオレフィン層および／または３〜１５ｍｍの厚さを有するポリマー発泡材料層を含むことができる。
【００２５】
第２の態様において、構造シートの製造方法が提供される。製造方法は、自己強化ポリオレフィンシートを形成するステップと、ポリマー発泡材料シートを形成するステップと、自己強化ポリオレフィンシートとポリマー発泡材料シートとを共に接合することによって、積層構造を形成するステップとを含む。
【００２６】
特に、上述した様々な特性を有する構造シートを製造する。自己強化ポリオレフィンシートまたは層およびポリマー発泡材料シートまたは層は、上述した特性のいずれかを有してもよい。
【００２７】
好ましくは、自己強化ポリオレフィンシートは、自己強化ポリプロピレン（ｓｒＰＰ）または自己強化ポリエチレン（ＳＲＰＥＴ）のうちの１つを含むシートである。
【００２８】
好ましくは、ポリマー発泡材料シートは、好ましくは１５０ｇ／Ｌ未満の密度、またはより好ましくは１００ｇ／Ｌ未満の密度を有するポリマー発泡材料を含む。ポリマー発泡材料は、ポリオレフィン発泡材料であってもよい。発泡材料は、独立気泡を有してもよく、連続気泡を有してもよい。ポリマー発泡材料の密度は、２０〜１８０ｇ／Ｌの範囲にあってよいが、より好ましくは、３０〜９０ｇ／Ｌの範囲にある。
【００２９】
好ましくは、ポリマー発泡材料シートは、発泡ポリプロピレン（ＥＰＰ）、エチレン酢酸ビニル（ＥＶＡ）、ＥＶＥ、発泡ポリエチレン（ＥＰＥ）、発泡ポリスチレン（ＥＰＳ）、または微孔質ポリプロピレン（ＭＥＰＰ）、ポリエチレン発泡材料、またはPlastazote（登録商標）のうちの１つを含むシートである。
【００３０】
好ましくは、方法は、１つ以上の追加層を形成するステップをさらに含み、前記１つ以上の追加層の各々は、第２の自己強化ポリオレフィン層、第２のポリマー発泡材料層、織物層、ビニル層、または難燃層のうちの少なくとも１つを含む。方法は、積層構造内の１つ以上の追加層を接合するステップをさらに含んでもよい。構造シートは、自己強化ポリオレフィン層およびポリマー発泡材料層に加えて、任意の数の追加積層を含んでもよい。ポリマー発泡材料シート、自己強化ポリオレフィンシート、および１つ以上の追加層は、任意の順序または配置で積層構造に組み合わせられてもよい。
【００３１】
好ましくは、１つ以上の追加層を形成するステップは、１つ以上の追加層と自己強化ポリオレフィンシートとの間にポリマー発泡材料シートを配置することをさらに含む。
【００３２】
好ましくは、１つ以上の追加層を形成するステップは、１つ以上の追加層とポリマー発泡材料シートとの間に自己強化ポリオレフィンシートを配置することをさらに含む。
【００３３】
好ましくは、接合するステップは、自己強化ポリオレフィンシート、ポリマー発泡材料シートおよび任意の１つ以上の追加層に熱を適用するステップを含む。特定の例において、自己強化ポリオレフィンシートとポリマー発泡材料シート（および任意の他の層）とを接合するステップは、熱および／または圧力を適用することである。例えば、熱棒または溶鉄を積層の上面に配置することによって、下方に位置する層を部分的に溶融するまたは接合することができる。
【００３４】
好ましくは、適用された熱の温度は、１２０℃〜１４０℃の間である。
好ましくは、接合するステップは、自己強化ポリオレフィンシート、ポリマー発泡材料シートおよび任意の１つ以上の追加層に圧力を適用するステップをさらに含む。
【００３５】
好ましくは、適用された圧力は、０．５〜１バールである。
必要に応じて、圧力を適用するステップは、熱を適用するステップと同時に行われる。
【００３６】
必要に応じて、接合するステップは、自己強化ポリオレフィンシート、ポリマー発泡材料シートおよび任意の１つ以上の追加層をプラズマ接合することをさらに含む。プラズマ接合は、積層の一部または領域を加熱することができる。プラズマ接合は、積層を局所的に溶融することによって、積層を接合することができる。
【００３７】
必要に応じて、接合するステップは、自己強化ポリオレフィンシート、ポリマー発泡材料シートおよび任意の１つ以上の追加層を接着する、縫合する、リベット留めるまたはステープル留めることをさらに含む。換言すれば、積層構造のシートを貫通するように延在してシートを共に保持するように留め具を配置することができる。
【００３８】
必要に応じて、接合するステップは、自己強化ポリオレフィンシート、ポリマー発泡材料シートおよび任意の１つ以上の追加層の局所領域に適用される。例えば、接合は、構造シートの全体にわたって配置された接合点またはアンカ点で行われてもよい。必要に応じて、接合するステップは、自己強化ポリオレフィンシート、ポリマー発泡材料シートおよび任意の１つ以上の追加層の周囲に適用される。好ましくは、構造シートの局所領域（すなわち、構造シートの表面積の５０％未満、または表面積の２５％未満）のみを接合する。特に、熱および圧力による接合は、自己強化材料内の強化繊維を破壊する可能性があるため、接合点の自己強化材料の耐衝撃特性を変化させることがある。
【００３９】
第３の態様において、自己強化ポリオレフィン材料を含む踏み板が提供される。踏み板は、自己強化ポリオレフィンのみから形成されてもよく、または２種以上の自己強化ポリオレフィンもしくは自己強化ポリオレフィンと他の材料との組み合わせから形成されてもよい。踏み板は、上述した構造シートの積層構造を有してもよい。踏み板は、壁、扉、または他の物品に接続するまたは取り付けるための様々な留め具を含むことができる。踏み板は、自己強化ポリオレフィン層の上面に配置され、印刷された追加層を含むことができる。この追加層は、例えば、標識、メッセージ、または警告を表示することができる。
【００４０】
踏み板は、特に、病院、倉庫または工業施設の壁または扉に適用され、有用である。踏み板は、（例えば、病院ベッド、車椅子、フォークリフトなどの）機械が壁に押し込まれるまたはぶつかることによるぶつかり傷または擦り傷から壁を保護することができる。
【００４１】
第４の態様において、自己強化ポリオレフィン材料を含むフェンスパネル（または衝撃パネル）が提供される。フェンスパネルは、自己強化ポリオレフィンのみから形成されてもよく、または２種以上の自己強化ポリオレフィンもしくは自己強化ポリオレフィンと他の材料との組み合わせから形成されてもよい。フェンスパネルは、上述した構造シートの積層構造を有してもよい。フェンスパネルは、パネルを直立させるためのホルダ、スタンド、または足を有することができる。フェンスパネルは、形状を保持するために、硬質または剛性であってもよい。踏み板は、自己強化ポリオレフィン層の上面に配置され、印刷された追加層を含んでもよい。この追加層は、例えば、標識、メッセージ、または警告を表示することができる。上述した構造パネルと同様に、フェンスパネルがポリマー層を組み込む場合、発泡材料は、より高い密度（例えば、１００〜２５０ｇ／Ｌ、最も好ましくは１８０ｇ／Ｌ）を有してもよい。これによって、フェンスパネルを軽量に保ちながら、フェンスパネルの構造剛性を向上させることができる。
【００４２】
フェンスパネルは、一時的保護パネル（衝撃保護パネル）として特に有用である。この目的のために、フェンスパネルは、紛争地帯または混乱場面に使用され、飛翔体または飛来物から、一般人または警備員／軍人を保護することができる。
【００４３】
第５の態様において、自己強化ポリオレフィン材料を含む屋根タイルが提供される。屋根タイルは、自己強化ポリオレフィンのみから形成されてもよく、または２種以上の自己強化ポリオレフィンもしくは自己強化ポリオレフィンと他の材料との組み合わせから形成されてもよい。屋根タイルは、上述した構造シートの積層構造を有してもよい。屋根タイルは、屋根構造に接続するための様々な固定具または取付具を含んでもよい。屋根タイルは、自己強化ポリオレフィン材料に加えて、難燃層を含んでもよい。
【００４４】
屋根タイルは、長寿命を有すると共に、特に頑丈であり、軽量である。
第６の態様において、自己強化ポリオレフィン材料を含む窓または扉シャッタが提供される。窓シャッタは、自己強化ポリオレフィンのみから形成されてもよく、または２種以上の自己強化ポリオレフィンもしくは自己強化ポリオレフィンと他の材料との組み合わせから形成されてもよい。
【００４５】
第７の態様において、自己強化ポリオレフィンを含む１つ以上のパネルから形成された窓または扉シャッタが提供される。各パネルは、自己強化ポリオレフィンのみから形成されてもよく、または２種以上の自己強化ポリオレフィンもしくは自己強化ポリオレフィンと他の材料との組み合わせから形成されてもよい。
【００４６】
好ましくは、１つ以上のパネルの各々は、自己強化ポリオレフィン層およびポリマー発泡材料層を含み、自己強化ポリオレフィン層およびポリマー発泡材料層は、共に接合され、積層構造を形成する。フレーム内の領域を埋めるように、単一のパネルをフレームに配置することができる。窓シャッタまたは扉シャッを窓または扉に取り付けると、光が窓または扉に到達することを完全に阻止する。
【００４７】
代替的に、複数のパネルは、スラット付き窓または扉シャッタのスラットとして構成されてもよく、各スラットは、フレーム内に固定される。スラットは、スラットの平面がフレームによって画定される平面に対して平行（または垂直）であるようにフレームに配置されてもよい。スラットは、光がスラットの間から通過するように離間されてもよい。別の例において、複数のスラットは、植え込みシャッタとしてフレーム内に配置されてもよい。この例において、各スラットは、スラットの平面がフレームによって画定される平面に対して一定の角度になるように配置されてもよい。
【００４８】
好ましくは、１つ以上のパネルは、フレーム内に配置される。フレームは、支柱から形成されてもよく、各支柱は、自己強化ポリオレフィンを含む。代替的に、フレームは、木材または他の材料から形成されてもよい。
【００４９】
好ましくは、各支柱は、自己強化ポリオレフィン層とポリマー発泡材料層とを含み、自己強化ポリオレフィン層およびポリマー発泡材料層は、共に接合され、積層構造を形成する。
【００５０】
必要に応じて、フレームは、建物に接続するための留め具および／またはヒンジをさらに含む。窓または扉シャッタのフレームは、開位置または閉位置で、扉のフレーム、窓のフレームまたは建物の他の部分に取り付けるためのヒンジを含んでもよい。また、窓または扉シャッタのフレームは、シャッタを開位置または閉位置に保持するための留め具または掛け具を含んでもよい。
【００５１】
好ましくは、各パネルは、スラット付き窓または扉シャッタ内のスラットとして構成され、各スラットは、フレーム内に固定される。好ましくは、スラットは、光がスラットの間からシャッタを通過することを可能にするように、フレーム内に固定される。代替的に、スラットは、スラットが第１の位置に移動されるときに、光がスラットの間からシャッタを通過することを可能にし、スラットが第２の位置に移動されるときに、シャッタを通過する光を阻止するように、フレーム内に移動可能に配置される。例えば、スラットは、各スラットがフレームによって画定された平面に対して平行またはほぼ平行である構成から、各スラットがフレームによって画定された平面に対して垂直またはほぼ垂直である構成に移動されてもよい。したがって、光がスラットの間からシャッタを通過することを可能にする位置と、シャッタを通過する光を実質的に阻止する位置との間に、スラットを移動することができる。
【００５２】
有利なことに、上述した積層構造を有するパネルから形成された窓または扉構造は、典型的なシャッタ外観を有すると共に、美的に美しい。しかしながら、木材または金属からなる同様の設計の従来シャッタに比べて、本開示の窓または扉シャッタは、適所に固定されたときに窓および扉に対してより軽量且つ頑丈な保護を提供する。したがって、記載された窓または扉シャッタは、悪天候（例えば、颶風または台風）が一般的である地理地域において特に有用である。シャッタは、必要に応じて開閉できるように、ヒンジを介して窓または扉のフレームに永久的に固定されてもよい。
【００５３】
特定の例において、ｓｒＰＰ（自己強化ポリプロピレン）またはｓｒＰＥＴ（自己強化ポリエチレン）を利用して、例えば、颶風から建築物を保護するまたは飛来破片から欧州の海側窓を保護するために使用される耐衝撃性パネルを作製することができる。さらに、このような耐衝撃性パネルを建物の特定の領域、例えば馬屋の扉に配置することによって、馬蹄などの衝撃から扉を保護することができ、またはこのような耐衝撃性パネルを倉庫に配置することによって、動物による損傷から木製構造を保護することができる。ｓｒＰＰまたはｓｒＰＥＴは、単独で使用されてもよく、または微孔質ポリプロピレンもしくは他のポリオレフィン発泡材料基材などの発泡ポリプロピレン（ＥＰＰ）または類似の発泡材料と組み合わせて使用されてもよい。添加されたＥＰＰまたは代替的な発泡材料は、複合材料を通って伝達された力を和らげることによって、衝撃力を吸収し、内部の物品を保護する。
【００５４】
ｓｒＰＰまたはｓｒＰＥＴなどの自己強化ポリオレフィンを微孔質発泡材料に接着するための製造方法は、以下の通りである。
【００５５】
好ましくは１２０〜１４０℃および０．５〜１バールに制限されない温度および圧力で熱プレス機械に積層することによって、熱で微孔質ポリプロピレン（ＭＥＰＰ）または同様の発泡材料を（例えば、シート状の）ｓｒＰＰまたはｓｒＰＥＴに接着し、圧力で自己強化プラスチック（ｓｒＰＰおよびｓｒＰＥＴ）をＭＥＰＰ発泡材料に接合することができる。代替的には、発泡材料とｓｒＰＰまたはｓｒＰＥＴとをプラズマ接合または接着することができる。他の例示的な温度範囲は、１００〜１６０℃を含み、他の例示的な圧力は、０．２〜１．５バール以上を含む。ＭＥＰＰは、上述した例示的な技術に従って、基材としてｓｒＰＰまたはｓｒＰＥＴシートの間に接合されてもよい。
【００５６】
これらの材料のいずれかを含む製品の例として、礫質海岸の近くの窓を暴風から保護するための非常に軽量の窓カバー、または自動車ラリーなどのイベントに飛び散る飛来破片から観客を一時的に保護するものを含むことができる。
【００５７】
さらに、本発明によれば、発泡材料基材（例えば、ＭＥＰＰ）を、ｓｒＰＰ／ｓｒＰＥＴの間に挟むように縫合する、リベット留める、ステープル留めるまたは接着することによって、パネルを製造することができる。
【００５８】
ＥＰＰまたは微孔質発泡材料（例えば、ＭＥＰＰ）または類似する基材の上面にＳｒＰＰ／ＳｒＰＥＴ層を配置した後、別のＳｒＰＰ／ＳｒＰＥＴ層を配置する組み合わせは、特定の構成において、例示として散弾銃のペレットまたは爆弾の破片からの強い衝撃を吸収することができ、非常に軽量であるため、部品に迅速に設置するまたは組み立てることができ、保護を提供することができる。また、比較的少ない人数のチームでも組み立てられ、移動され得る可動式耐衝撃パネルを提供するために、約５０〜３００層のｓｒＰＰおよび／またはｓｒＰＥＴを積層することができる。
【００５９】
一例として、軍営に迅速に設置することができる軍事現場のフェンスまたは建築キットは、爆弾の破片から保護を提供することができ、使用されるプラスチック材料によってレーダの設置面積を小さくすることは、相乗効果を提供することができ、救済病院などの軍事用途または緊急用途における現場建築に使用されるＥＰＰまたは微孔質発泡材料（例えば、ＭＥＰＰ）は、断熱効果を与えることができる。これは、さらなる相乗効果を提供する。パネルは、一定のパターンに容易にプレカットすることができ、接合手段（例えば、締まり嵌め、接着剤、機械的な固定具など）を使用して組み立てることができる。これらのパネルは、ポリプロピレンから作製されたため、腐蝕および錆に耐性があり、寿命の終わりが再利用可能である。
【００６０】
颶風保護
（特に上述したサンドイッチ構造の材料を含むがこれに限定されない）ｓｒＰＰおよび／またはｓｒＰＥＴは、合板のように大きなシートで製造することができ、顧客の要求に応じて保管および切断することができ、その後、顧客は、必要に応じて適切なサイズに切断することができる。
【００６１】
ｓｒＰＰは、最も一般的な緊急保護材料である合板よりもいくつかの利点を有する。（特に上述したサンドイッチ構造を含むがこれに限定されない）ｓｒＰＰおよびｓｒＰＥＴは、より高い耐衝撃性および完全な耐候性を有するため、遥かに長い寿命を有すると共に、共通の工具を用いて木材と同様に切断する、捻じ込むおよびドリルで加工することができる。これは、颶風および台風が発生し易い低開発区域にとって重要である。
【００６２】
これらの複合材料の（単一層として、またはＥＰＰまたはＭＥＰＰを挟むｓｒＰＰまたはｓｒＰＥＴ外側層を含む複合材としての）厚板は、ローラシャッタ、植え込みシャッタ、バハマ／カリビアンシャッタ（Bahama/Caribbean shutter）などのシャッタに加工されてもよく、作製されてもよい。これによって、窓に追加の保護を行う必要がなく、木材を置換することができ、より多くの保護を提供することができる。いくつかの実施形態において、ｓｒＰＰまたはｓｒＰＥＴシャッタのみを閉めることによって、必要な保護を与えることができる。（例えば、上述したサンドイッチ構造を含むがこれに限定されない）ｓｒＰＰおよびｓｒＰＥＴは、通常の颶風保護シャッタ材料、例えばアルミニウムおよび木材に比べて、沿岸条件（例えば、海水、風、水飛沫など）に不活性であるという利点を有する。
【００６３】
さらに、ｓｒＰＰ／ｓｒＰＥＴ、またはｓｒＰＰ／ｓｒＰＥＴおよびＥＰＰ／ＭＥＰＰサンドイッチ構造（または他の微孔質発泡材料などの類似の発泡材料基材）は、長いストリップに形成され、縫合する、リベット留めるまたは編むことによって別の薄いｓｒＰＰ／ｓｒＰＥＴストリップに接合されて、ローラシャッタ、パネル、ケース、または同様の軽いアドホック暴風保護物を形成することができる。
【００６４】
一般的な衝撃パネル
病院は、典型的には、扉の周りにステンレス鋼パネルを使用する。これによって、病院内にベッドを押す場合、扉を損傷しない。同様に、フォークリフトから保護するために、倉庫には、多くのアルミニウム保護板を使用する。これらは、ｓｒＰＰ／ｓｒＰＥＴによって置換されてもよい。ｓｒＰＰ／ｓｒＰＥＴは、化学的に不活性であり、手押し車によって衝突したときに静かであるという利点を提供する。静けさは、病院にとって重要である。別の実施形態において、ｓｒＰＰ／ｓｒＰＥＴをＥＰＰまたはＭＥＰＰ（または他の同様の発泡材料もしくは微孔質発泡材料）と組み合わせることによって、より柔らかい耐衝撃性およびさらなる静けさを提供することができる。
【００６５】
市販の車両パネル
荷物を積載する時または降ろす時の衝撃に対する抵抗を提供するために、殆どの市販の車両には、合材がパネルとして取り付けられる。ｓｐＰＰ／ｓｒＰＥＴ（および前述したサンドイッチ材料）は、従来の合材よりも、長い寿命およびより良い耐衝撃性、より良い耐切断性およびより良い耐刺通性を有する。また、これらの材料は、木材よりも摩擦が小さいため、荷物を車両に容易に滑らせることができる。
【００６６】
さらに、予め印刷されたプラスチックシートをｓｒＰＰまたはｓｒＰＥＴ圧密プロセスによるプレスに追加することによって、ｓｒＰＰ／ｓｒＰＥＴの上面にさらなる材料カバーを縫合する必要がなく、特定の用途に作製することができ、製造コストおよび時間を短縮することができる。
【００６７】
このような例は、多層ｓｒＰＰ／ｓｒＰＥＴの圧密化において最終層として追加されるポリプロピレン不織布またはポリプロピレン織物に予め印刷されたカモフラージュ模様である。これによって、コストおよび材料を追加する必要がなく、ｓｒＰＰ／ｓｒＰＥＴ（または前述したサンドイッチ複合材料）から軍事部材を直接に製造することができる。
【００６８】
以下の番号付き項は、さらなる例示的な実装を説明する。特に、これは、ｓｒＰＰまたはｓｒＰＥＴの以下の用途を含む。
【００６９】
１．住宅、窓、扉および商業建物に対して一時的な暴風／颶風シャッタを提供する。
２．永久的な颶風保護および美的効果を提供するために、木材の代わりに、カリビアンシャッタ、折り畳み式シャッタ、コロニアル風シャッタまたは植え込みシャッタなどのシャッタを提供する。
【００７０】
３．熱帯暴風が発生し易い沿岸区域において腐蝕する木材または金属を置換するためのローラシャッタを形成する。
【００７１】
４．前述したように、ＥＰＰ、ＥＶＡ、ＥＰＥ、ポリオレフィン化合物から作られた微孔質発泡材料、またはＥＰＳを裏当て発泡材料として使用して、衝撃を和らげる。
【００７２】
５．ｓｐＰＰ／ｓｐＰＥＴパネルを使用して、馬屋の扉、他の馬輸送物、病院扉、ベッドの押し込みで扉を開閉する倉庫、機械衝撃、車を保護するためのガレージング、工事車または配送車内部の商業車両パネルを含む衝撃保護物を提供する。
【００７３】
６．ｓｐＰＰ／ｓｐＰＥＴ、ＥＰＰ、ＥＶＡ、ＥＰＥ、ポリオレフィン化合物から作られた微孔質発泡材料、ＥＰＳまたは同様の発泡材料基材を上記の全てに使用して、衝撃をさらに和らげる。
【００７４】
７．１２０〜１４０℃の温度および０．５〜１バールの圧力で熱プレス機に積層することによって、熱でｓｒＰＰまたはｓｒＰＥＴなどの自己強化ポリオレフィンを微孔質発泡材料に接着し、圧力でｓｒＰＰおよびｓｒＰＥＴなどの自己強化プラスチックを微孔質発泡材料に接合する製造方法。
【００７５】
８．動物輸送車または一般的な畜産車のパネルとして使用され、輸送時に動物の自傷または被害を回避する。
【００７６】
９．微孔質発泡材料などの発泡材料基材と共に、身体防具または爆弾防護服などの耐衝撃用途に使用される片面のｓｒＰＰまたはｓｒＰＥＴパネル。
【００７７】
１０．微孔質発泡材料（例えばＭＥＰＰ）などの発泡材料基材と共に、身体防具または爆弾防護服などの耐衝撃用途に使用される片面または両面のサンドイッチｓｒＰＰまたはｓｒＰＥＴパネル。
【００７８】
１１．耐衝撃性ｓｒＰＰ／ｓｒＰＥＴから作製されたサンドイッチパネルを馬屋に、微孔質発泡材料を身体保護物に縫合する、リベット留める、ステッチすることによって、ヒトおよび動物を保護する。
【００７９】
１２．ｓｒＰＰまたはｓｒＰＥＴ圧密化処理において予め印刷されたプラスチックファブリックを最上部層として追加することによって、通常、追加のファブリック、例えば軍用カモフラージュを必要とする品物を即座に用意する。
【００８０】
１３．上記に関して、予め印刷されたファブリック自体が難燃性であるかまたは下方に追加のフィルムが設置される。
【００８１】
１４．榴散弾の破片、爆弾の破片、弾丸、または飛来物から人を保護するために、ｓｒＰＰまたはｓｒＰＥＴから作られたフェンスまたはバリア。これらのパネルは、イベントなどの時に一時的に組み立てるためにまたはセキュリティ、暴風、または破片損傷が発生し得る施設に永久的に組み立てるために移動可能である。
【００８２】
１５．このようなパネルを用いて、カモフラージュ、標識または広告媒体媒体としての印刷ビニルまたは同様の印刷物シートを被覆する。
【００８３】
１６．ｓｒＰＰ／ｓｒＰＥＴを用いて、屋根タイルの下敷きとしての大きなパネルまたはシートを構築して、家屋または商業施設の屋根に付加的な保護を与えることによって、雹または破片などの暴風損傷から家屋または商業施設を保護する。
【００８４】
１７．ｓｒＰＰ／ｓｒＰＥＴを用いて、標準的な屋根タイルよりも耐衝撃性が高い屋根タイルまたは屋根こけら板を構築する。
【００８５】
１８．ｓｒＰＰまたはｓｒＰＥＴを加圧熱成形することによって、屋根、シャッタおよび一般建設に使用される波形シートを提供する。
【００８６】
１９．接着、リベット留め、熱、圧力、または縫合によって、上記の項１６、１７および１８に記載のｓｒＰＰ／ｓｒＰＥＴ最上層に、ＥＰＰ、エチレン酢酸ビニル（ＥＶＡ）、ＥＶＥ、発泡ポリエチレン（ＥＰＥ）、発泡ポリスチレン（ＥＰＳ）、微孔質ポリプロピレン（ＭＥＰＰ）などの発泡材料基材を適用することによって、積層製品を製造する。好ましくは、この積層製品は、衝撃をさらに和らげ、弾性をさらに向上させる。
【００８７】
２０．ｓｒＰＰまたはｓｒＰＥＴからなる底部層または追加層を上記に追加することによって、サンドイッチ構造を作製する（例えば、ＥＰＰ、ＥＶＡ、ＥＶＥ、ＥＰＳなどは、ｓｒＰＰまたはｓｒＰＥＴ層の間にある）。
【００８８】
２１．シート材料を製造するための方法であって、方法は、２枚の自己強化ポリプロピレンシートｓｒＰＰまたは自己強化ポリエチレンシートｓｒＰＥＴの間に微孔質ポリプロピレンシートＭＥＰＰを接合するステップを含む。
【００８９】
２２．第２１項に記載の方法は、ＭＥＰＰをｓｒＰＰまたはｓｒＰＥＴのシートに接合するために、熱を適用するステップをさらに含む。
【００９０】
２３．第２２項に記載の方法において、熱は、１２０〜１４０℃である。
２４．前述した項のいずれか一項に記載の方法において、２枚のｓｒＰＰまたはｓｒＰＥＴシートは、シート材料の外側にある。
【００９１】
２５．前述した項のいずれか一項に記載の方法は、ＭＥＰＰをｓｒＰＰまたはｓｒＰＥＴシートに接合するために、圧力を適用するステップをさらに含む。
【００９２】
２６．第２５項に記載の方法において、圧力は、０．５〜１バールである。
２７．前述した項のいずれか一項に記載の方法は、ＭＥＰＰをｓｒＰＰまたはｓｒＰＥＴシートにプラズマ接合するまたは接着することをさらに含む。
【００９３】
２８．外側の２枚の自己強化ポリプロピレンｓｒＰＰシートまたは自己強化ポリエチレンｓｒＰＥＴシートの間に微孔質ポリプロピレンＭＥＰＰシートを含む構造シート。
【００９４】
２９．第２８項に記載の構造シートにおいて、ＭＥＰＰは、熱および／または圧力、接着剤、ステッチ、リベット、ステープル、および／またはプラズマ接合を用いて外側シートに接合される。
【００９５】
３０．第２８項または第２９項に記載の構造シートを含む保護パネル。
３１．第２８項または第２９項に記載の構造シートを含む建物。
【００９６】
３２．第２８項または第２９項に記載の構造シートを含む屋根パネル。
３３．第２８項または第２９項に記載の構造シートを含むシャッタ。
【００９７】
なお、上述した任意の特徴は、本発明の任意の特定の態様または実施形態と共に使用されてもよい。
【００９８】
添付の図面を参照して、単なる例示として本発明を説明する。
【図面の簡単な説明】
【００９９】
【図１】構造シートを示す図である。
【図２】構造シートのさらなる例を示す図である
【図３】局所的に接合された構造シートのさらに別の例を示す図である。
【図４】周囲で接合された構造シートのさらなる例を示す図である。
【図５】上述した積層構造を含む構造パネルから形成された窓フレームおよび窓ルーバを示す図である。
【図６】上述した積層構造を含む構造パネルから形成されたローラシャッタを示す図である。
【図７】構造パネルから形成された保護シャッタまたはブラインドの可能な構造を示す図である。
【図８】上述した構造パネルから形成された現場フェンスまたは保護バリアを示す図である。
【図９】建物の屋根に取り付けられた構造パネルを示す図である。
【図１０】保護（例えば、颶風または暴風保護）のために建物の屋根または外表面に設けられた構造パネルを示す図である。
【図１１】建物の屋根上に設けられた構造パネルを示す図である。
【図１２Ａ】構造パネルから形成された屋根タイルを示す図である。
【図１２Ｂ】代替的な屋根タイルを示す図である。
【図１３】構造パネルから形成された波形屋根シートを示す図である。
【発明を実施するための形態】
【０１００】
図面において、同様の部分は、同様の参照番号によって示される。図面は、一定の縮尺で描かれていない。
【０１０１】
好ましい実施形態の詳細な説明
構造パネル
図１は、構造パネルの斜視図を示す。構造パネルは、以下に説明するように、様々な用途のために構成されてもよい。
【０１０２】
図１の構造パネルは、２つの平面層からなる積層構造を含む。第１の層１０は、自己強化ポリオレフィン材料からなるシートを含む。図１において、この材料は、自己強化ポリプロピレン（ｓｒＰＰ）であるが、他の自己強化ポリオレフィン（例えば、自己強化ポリエチレン）を使用してもよい。
【０１０３】
第１の層１０は、ポリマー発泡材料を含む第２の層１２の上面にまたはそれに隣接して配置される。このポリマー発泡材料は、３０〜９０ｇ／Ｌの密度を有する発泡ポリプロピレンである。
【０１０４】
第１の層１０および第２の層１２は、共に接着されまたは固定され、パネル１００を形成する。このパネルは、半剛性である。有利なことに、自己強化ポリオレフィン層は、頑丈であるため、衝撃に対する有効な保護を提供する。また、ポリマー発泡材料層は、弾性であるため、衝撃からのエネルギーを吸収することができる。合わせて、構造パネルは、様々な用途に適用可能な耐摩耗且つ軽量の衝撃保護パネルまたはシートを形成する。
【０１０５】
図２は、さらなる実施形態の構造パネル２００の斜視図を示す。図２のパネルは、図１を参照して上述した自己強化ポリオレフィン層１０およびポリマー発泡材料層１２を含む。しかしながら、図２の構造パネルは、自己強化ポリオレフィン層１０の上面に接合されたビニル層１４をさらに含む。換言すれば、自己強化ポリオレフィン層１０は、ビニル層１４とポリマー発泡材料層１２との間に挟まれている。
【０１０６】
ビニル層１４には、インクが含浸させられている。ビニル層には、文字、色または画像が印刷されてもよい。例えば、警告標識または警告文字は、ビニル層に印刷されてもよい。ビニル層は、防水層を形成する。
【０１０７】
図２の構造パネル２００は、ポリマー発泡材料層１２に接合された難燃層１６をさらに含む。換言すれば、ポリマー発泡材料層１２は、難燃層１６と自己強化ポリオレフィン層１０との間に挟まれている。
【０１０８】
図３は、図１のパネルの積層構造を有する構造パネル３００の斜視図を示している。図３のパネルの第１の層１０および第２の層１２は、構造パネルの局所領域１８に熱を適用することによって接着されている。熱は、構造パネル３００の表面の一部に溶鉄または熱棒を適用することによって、局所領域１８に加えられてもよい。これによって、自己強化ポリオレフィン層１０とポリマー発泡材料層１２との間の局所領域１８を溶融させ、局所領域１８で２つの層を接合することができる。局部領域のみで層同士を接合することによって、自己強化材料の繊維を破壊することなく、積層構造の層同士を充分に固定することができる。
【０１０９】
図３は、構造シート３００の表面全体にわたって分布された局所領域１８を示しているが、理解すべきことは、パネルの平面領域の全体にわたって任意の分布、間隔またはパターンで、任意の数の接合領域を設けてもよいことである。
【０１１０】
図４は、代替的な実施形態を示している。この代替的な実施形態において、積層構造の第１の層１０および第２の層１２は、構造パネル４００の周囲で接着される。同様に、パネルの縁部または周囲に位置する帯状領域または境界２０を加熱することによって、（融着領域２２によって示すように）積層の帯状領域または境界２０のみを溶融して融着することによって、接合を達成する。
【０１１１】
自己強化ポリオレフィンから作られた耐衝撃パネル、扉シャッタ、窓シャッタおよび窓保護物
（例えば、ｓｒＰＰ（自己強化ポリプロピレン）またはｓｒＰＥＴ（自己強化ポリエチレン）を含む）自己強化ポリオレフィンパネルを利用して、例えば、颶風から建築物を保護するまたは飛来破片から欧州の海側窓を保護するために使用される耐衝撃性パネルを作製することができる。また、このような耐衝撃性パネルを建物の特定の領域、例えば馬屋の扉に配置することによって、馬蹄などの衝撃から扉を保護することができ、またはこのような耐衝撃性パネルを倉庫に配置することによって、動物による損傷から木製構造を保護することができる。
【０１１２】
ｓｒＰＰまたはｓｒＰＥＴは、単独で使用されてもよく、またはＥＰＰ（発泡ポリプロピレン）または類似の発泡材料基材と組み合わせて使用されてもよい。添加されたＥＰＰは、複合材料を通って伝達された力を緩和させることによって、衝撃力を吸収し、内部の物品を保護する。例示として、礫質海岸の近くの窓を暴風から保護するための非常に軽量の窓カバー、または自動車ラリーなどのイベントに飛び散る飛来破片から観客を一時的に保護するものを含む。
【０１１３】
ＥＰＰ層の上面にｓｒＰＰ／ｓｒＰＥＴ層を配置した後、別のｓｒＰＰ／ｓｒＰＥＴ層を配置する組み合わせは、特定の構成において、例示として散弾銃のペレットまたは爆弾の破片からの強い衝撃を吸収することができ、非常に軽量であるため、迅速に設置することができ、保護を提供することができる。
【０１１４】
一例として、軍営に迅速に設置することができる軍事現場のフェンスまたは建築キットは、爆弾の破片から保護を提供することができ、使用されるプラスチック材料によってレーダの設置面積を小さくすることは、相乗効果を提供することができ、救済病院などの軍事用途または緊急用途における現場建築に使用されるＥＰＰは、断熱効果を与えることができる。パネルは、一定のパターンに容易にプレカットすることができ、接合手段を使用して組み立てることができる。これらのパネルは、ポリプロピレンから作製されたため、腐蝕および錆に耐性があり、寿命の終わりが再利用可能である。
【０１１５】
図５は、木材の代わりに窓フレームおよび窓ルーバ（窓シャッタ）を形成するように製造されたｓｒＰＰ／ｓｒＰＥＴシートを示す。これは、例えば、建物に「耐候性」を与えるため、有益である。
【０１１６】
図５の窓シャッタ５００は、支柱５１０から形成されたフレームを含み、各支柱は、上述した構造パネルから形成される。窓シャッタは、スラット５１２をさらに含み、各スラットは、上述した構造パネルから形成される。スラット５１２は、フレームに配置され、窓５１８の前方に設置される保護バリアを形成する。この場合、スラット５１２は、各スラットの平面がシャッタフレームの平面に対して約４５°の角度になるように、互いに離間してフレームに配置される。これによって、シャッタが窓に設置されても、一部の光がシャッタを通過することができる。また、この構成のスラットは、飛来物、発射物、または飛来破片の衝突から窓を保護することができる。
【０１１７】
図５のシャッタ５００は、シャッタのフレームを窓フレームまたは建物にヒンジ接続するためのヒンジ５１４をさらに含む。これによって、シャッタを建物に取り付けることができ、開位置または閉位置に配置することができる。図５のシャッタ５００は、シャッタを開位置または閉位置に保持するまたは維持するための留め具５１６をさらに含む。
【０１１８】
代替例において、図５の窓シャッタを参照して説明したスラットおよび支柱の各々は、ポリマー発泡材料を使用せず、形成されてもよい。換言すれば、スラットおよび支柱は、自己強化ポリオレフィン材料のみから形成されてもよく、または他の材料との組み合わせから形成されてもよい。
【０１１９】
図６は、ｓｒＰＰまたはｓｒＰＥＴローラシャッタ６００を示す。したがって、図６は、自己強化ポリオレフィン材料を含むローラシャッタの一例を示す。ローラシャッタは、スラット６１２を含み、各スラットは、以下図７を参照して説明するように、互いにヒンジを介して取り付けられる。各スラット６１２は、上述した構造パネルまたはシートから形成されてもよい。シャッタは、手動または自動ローラ機構６１４を含むことができる。同様に、このシャッタを用いて、建物を保護することができ、および／または建物に耐候性を与えることができる。
【０１２０】
代替例において、図６のシャッタを参照して説明したスラットの各々は、ポリマー発泡材料を使用せず、形成されてもよい。換言すれば、スラットは、自己強化ポリオレフィン材料のみから形成されてもよく、または他の材料との組み合わせから形成されてもよい。
【０１２１】
図７は、保護シャッタまたはブラインドの可能な構造を示す。特に、図７に示された構造を使用して、図６のローラシャッタを形成することができる。
【０１２２】
図７に示すように、各々が上述した構造シートから形成された複数のスラットまたは目板７１０、７１２をヒンジ接続することによって、シャッタ層、シャッタシートまたはシャッタパネルを形成することができる。具体的に、各スラット７１０、７１２は、２つの自己強化ポリオレフィン（例えば、自己強化ポリプロピレン）層７１６、７１８の間に挟まれたポリマー発泡材料（例えば、発泡ポリプロピレン）層７１４から形成される。各スラットの層は、留め具７２０（例えば、ステッチ、リベットまたは接着剤）によって接合される。しかしながら、留め具の代わりに、熱および圧力を適用することによって、スラット７１０、７１２の層を接合してもよい。
【０１２３】
複数のスラット７１０、７１２は、ヒンジ継手７２２によって接続されてもよい。ヒンジ継手７２２は、スラット７１０、７１２を接合するように、布ひもまたは自己強化ポリオレフィン材料から形成されてもよい。したがって、スラットは、互いに対して折り畳むことができる。これによって、保管のために、（複数のスラットを含む）シャッタパネルを巻くまたは折り畳むことができる。
【０１２４】
代替例において、図７のシャッタを参照して説明したスラットの各々は、ポリマー発泡材料を使用せず、形成されてもよい。換言すれば、スラットは、自己強化ポリオレフィン材料のみから形成されてもよく、または他の材料との組み合わせから形成されてもよい。
【０１２５】
自己強化ポリオレフィンから作られたフェンス、バリアまたは看板
保護バリアは、ｓｒＰＰ、またはｓｒＰＰとｓｒＰＥＴまたはＥＰＰとの組み合わせから形成されてもよい。保護バリアは、３ｍｍ以上厚さのｓｒＰＰ層を使用する。バリアは、可撓性であり、取付フレームに配置されてもよく、またはバリアが剛性または半剛性になるように一定の厚さのｓｒＰＰと併用されてもよい。
【０１２６】
同様に、広告看板または広告パネルは、ｓｒＰＰから形成されてもよい。看板は、ｓｒＰＰシートのみを含んでもよく、ＥＰＰまたはｓｒＰＥＴなどの他の材料と組み合わせられてもよい。画像は、ｓｒＰＰ層上に印刷されてもよく、または（印刷層、ｓｒＰＰ層に積層される任意の更なる層（例えば、ｓｒＰＥＴまたはＥＰＰ）を含む）看板に組み込まれてもよい。
【０１２７】
有利なことに、保護バリアまたは看板は、頑丈であり、天候などによる摩耗に耐えることができる。また、バリアおよび看板は、バリアまたは看板の後方にいる人またはバリアまたは看板によって囲まれた人に保護（例えば、爆弾の破片または弾丸からの保護）を提供することができる。
【０１２８】
図８は、構造パネルから形成された現場フェンスまたは保護バリア８１０、８２０を示す。現場フェンスまたは保護バリアパネル８１０、８２０は、自己強化ポリオレフィン（例えば、ｓｒＰＰ、ｓｒＰＥＴ、または２つの材料の組み合わせ）を含む層状構造を用いて形成されてもよい。フェンスまたは保護バリアパネル８１０、８２０は、上述した構造パネルから形成されてもよい。パネルを直立に配置することを可能にするために、フェンスまたは保護バリア８１０、８２０は、スタンドまたは足をさらに含んでもよい。
【０１２９】
バリアは、爆弾の破片、弾丸、または飛来物からの保護を提供することができ、または他の衝撃、例えば爆破破片または飛来破片からの保護を提供することができる。カモフラージュ、広告看板または情報板を提供するように、上述した保護バリアの外側８４０に印刷層（例えば、印刷ビニル層または類似物）を適用してもよい。看板およびバリアは、頑丈で耐候性を有する。看板は、頑丈且つ安全なフェンスまたは軍事保護物として使用することができる。
【０１３０】
（フェンスパネルまたは看板８１０、８２０として形成された）各構造パネルは、１つ以上のヒンジを含むことができる。これによって、平坦なパネルをヒンジで曲げるまたは折り畳むことができる。したがって、必要な領域または物体の周りに適合するように看板またはフェンスを曲げることができ、または保管のために看板またはフェンスを折り畳むことができる。
【０１３１】
代替例において、図８のフェンスまたはバリアを参照して説明したパネルの各々は、ポリマー発泡材料を使用せず、形成されてもよい。言い換えれば、パネルは、自己強化ポリオレフィン材料のみから形成されてもよく、または他の材料との組み合わせから形成されてもよい。
【０１３２】
屋根パネルまたは屋根タイル
例えば、従来の屋根材料および技術と共に、ｓｒＰＰまたはｓｒＰＥＴ（またはその組み合わせ）を含むパネルを使用して、颶風、台風、および（降雹、豪雪を含む）他の極端な天候に曝され易い地域の屋根を補強することができる。例えば、ｓｒＰＰ層またはｓｒＰＥＴ層（いくつかの例において、ＥＰＰ、ｓｒＰＥＴなどの他の材料との組み合わせ）は、従来の屋根タイル、屋根フェルトなどの下方または上面に配置することができる。長期間の保護を提供するために、ｓｒＰＰまたはｓｒＰＥＴパネルを従来の屋根構造に永久的に固定することができる。
【０１３３】
さらなる実施形態において、複数のｓｒＰＰパネル（いくつかの例において、ＥＰＰ、ｓｒＰＥＴなどの他の材料との組み合わせる）を、屋根タイルとして使用するように配置することができる。例えば、従来の屋根タイルと同様に屋根を覆うようにｓｒＰＰタイルを配置することができる。
【０１３４】
図９は、建物の屋根９１０に取り付けられたｓｒＰＰ、またはｓｒＰＰおよびｅＰＰのパネルまたはシートを示す。各パネルまたはシート９００は、上述した構造シートまたはパネルであってもよい。特定の例において、各構造シート９００は、自己強化ポリプロピレンおよび／またはｓｒＰＥＴからなる自己強化ポリオレフィン層９１２を含む。構造シートは、ポリマー発泡材料（例えばｅＰＰ）からなる層９１４をさらに含む。
【０１３５】
各屋根パネルまたはシートは、屋根土台または屋根構造に留められてもよく、接着されてもよく、または釘で取り付けられてもよい。従来の屋根土台または屋根構造は、変更することなく使用することができる。
【０１３６】
代替例において、図９の屋根パネルを参照して説明したパネルの各々は、ポリマー発泡材料を使用せず、形成されてもよい。換言すれば、パネルは、自己強化ポリオレフィン材料のみから形成されてもよく、または他の材料との組み合わせから形成されてもよい。
【０１３７】
図１０は、保護のために屋根または建物の外面に取り付けられた（例えば、ｓｒＰＰ、ｓｒＰＰ／ｅＰＰ、またはｓｒＰＰ／ｅＰＰ／ｓｒＰＰの積層を含む）構造シートまたはパネル１０００を示す。このようなパネルは、例えば、悪天候の警告を受信したときに建物の外面に取り付けられ、颶風、台風などによる飛来破片から建物を保護することができる。
【０１３８】
パネルは、パネル１０００を固定および補強するために木材および／またはｓｒＰＰからなる目板１０１２をさらに含む。目板は、パネルの剛性および構造完全性を高める。目板は、パネルを建物に取り付けるための留め具またはコネクタとして使用されてもよい。
【０１３９】
代替例において、図１０を参照して説明した構造シートもしくはパネルまたは目板の各々は、ポリマー発泡材料を使用せず、形成されてもよい。換言すれば、パネルまたは目板は、自己強化ポリオレフィン材料のみから形成されてもよく、または他の材料との組み合わせから形成されてもよい。
【０１４０】
図１１は、建物の屋根上の保護層１１１０として使用された（ｓｒＰＰまたはｓｒＰＰ／ｅＰＰを含む）構造パネルを示す。保護層（および／または目板）１１１０は、図６を参照して説明したものであってもよい。代替的に、保護層１１１０は、薄膜または防水シートのように形成された自己強化ポリオレフィンの可撓性層であってもよい。
【０１４１】
これらの層を標準的または伝統的な屋根土台構造１１１２に取り付けてもよく、これらの層の頂部にタイルまたは屋根こけら板１１１４を取り付けてもよい。タイルまたは屋根こけら板は、ｓｒＰＰを含んでもよい。代替的に、タイルまたは屋根こけら板は、伝統的な設計に形成されてもよい。屋根タイルまたはこけら板は、留め釘または釘で目板１１１６に取り付けられてもよい。目板は、自己強化ポリオレフィンから形成されてもよい。
【０１４２】
図１２Ａは、上述した構造パネルとして形成された屋根タイルまたは屋根こけら板１２００を示す。具体的には、屋根タイルは、ｓｒＰＰ／ｓｒＰＥＴ１２１０およびｅＰＰ１２１２からなる層構造を含む。図１２Ｂは、自己強化ポリオレフィン（例えばｓｒＰＰ）層のみから形成された代替的な屋根タイル１２５０を示す。
【０１４３】
図１３は、上述した構造シートから形成された波形シート１３００を示す。具体的には、図１３は、ｓｒＰＰ、ｓｒＰＥＴ、またはこれらの材料の組み合わせを含む波形屋根板を示す。理想的には、波形シートは、これらの材料の複数の層からなり、波形構造に成形または形成される。波形構造は、パネルの剛性をさらに強化または増加することができる。一例として、上述した屋根タイル、フェンスパネルまたはシャッタパネルは、波形シートから形成されてもよい。代替例において、図１３の波形シートは、ポリマー発泡材料を使用せず、形成されてもよい。すなわち、波形シートは、自己強化ポリオレフィン材料のみから形成されてもよく、他の材料の組み合わせから形成されてもよい。
【０１４４】
当業者なら分かるように、上述した実施形態の詳細は、添付の特許請求の範囲によって定義される本発明の範囲から逸脱することなく、変更されてもよい。
【０１４５】
上記実施形態の特徴に対する多くの組み合わせ、修正、または変更は、当業者にとって明白であり、本発明の一部を形成する。１つの実施形態または実施例に関して具体的に記載されたいずれかの特徴は、適切な変更を行うことによって、任意の他の実施形態に使用されてもよい。
【図１】
2022500285.tif 000003
【図２】
2022500285.tif 000004
【図３】
2022500285.tif 000005
【図４】
2022500285.tif 000006
【図５】
2022500285.tif 000007
【図６】
2022500285.tif 000008
【図７】
2022500285.tif 000009
【図８】
2022500285.tif 000010
【図９】
2022500285.tif 000011
【図１０】
2022500285.tif 000012
【図１１】
2022500285.tif 000013
【図１２Ａ】
2022500285.tif 000014
【図１２Ｂ】
2022500285.tif 000015
【図１３】
2022500285.tif 000016
【国際調査報告】
2022500285.tif 000017
2022500285.tif 000018
2022500285.tif 000019
2022500285.tif 000020